Керамический пигмент
CERAMIC PIGMENT

Изобретение относится к составам пигментов, которые могут быть использованы для декорирования изделий из керамики.
3
4
2
3
2
2
3
Известен керамический пигмент, содержащий, мас. %: PbO 52,0-54,0; SbO 21,0-23,0; ZnO 9,4-10,0; SnO 9,5-11,0; FeO 4,1-6,0 [1].
Задачей изобретения является уменьшение отдачи свинца керамическим пигментом.
3
4
2
3
2
2
3
2
3
4
2
3
2
2
3
2
Технический результат достигается тем, что керамический пигмент, включающий PbO, SbO, ZnO, SnO, FeO, дополнительно содержит AgO, при следующем соотношении компонентов, мас. %: РbO 34,0-40,0; SbO 21,0-23,0; ZnO 18,0-20,0; SnO 13,0-14,0; FeO 4,0-6,0; AgO 3,0-4,0.
Составы керамического пигмента приведены в таблице.
Дозированные сырьевые компоненты, измельченные до порошкообразного состояния, смешивают и спекают при температуре 1380-1400°С. Полученную массу размалывают до прохождения через сито 0056. Пигмент (коричневый различных оттенков) используют по назначению.
Источники информации
1. SU 1263660, 1986.